"一般式1で表される芳香族化合物。式中、R1~R8およびR11~R17は、それぞれ独立に水素原子、ハロゲン原子、シアノ基、ニトロ基、置換または未置換のアミノ基、エステル基、炭素数1~10の直鎖、分岐または環状のアルキル基、炭素数1~10の直鎖、分岐または環状のアルコキシ基、炭素数7~20の置換または未置換のアラルキル基、炭素数7~20の置換または未置換のアラルキルオキシ基、炭素数2~20の置換または未置換の直鎖、分岐または環状のアルケニル基、炭素数4~20の置換または未置換のアリール基、あるいは炭素数4~20の置換または未置換のアリールオキシ基を表し、nは2~4の整数を表し、Arは置換または未置換の芳香族炭化水素基、あるいは、置換または未置換の芳香族複素環基を表し、X1は酸素原子または硫黄原子を表す前記一般式1中のArが一般式2~10で表される請求項1記載の芳香族化合物。式中、R21~R27、R31~R39、R41~R47、R51~R57、R61~R69、R71~R79、R81~R89、R91~R99およびR101~R109は水素原子、ハロゲン原子、シアノ基、ニトロ基、置換または未置換のアミノ基、エステル基、炭素数1~10の直鎖、分岐または環状のアルキル基、炭素数1~10の直鎖、分岐または環状のアルコキシ基、炭素数7~20の置換または未置換のアラルキル基、炭素数7~20の置換または未置換のアラルキルオキシ基、炭素数2~20の置換または未置換の直鎖、分岐または環状のアルケニル基、炭素数4~20の置換または未置換のアリール基、あるいは炭素数4~20の置換または未置換のアリールオキシ基を表し、X2は酸素原子または硫黄原子を表す一対の電極間に、請求項1又は2に記載の芳香族化合物を少なくとも1種含有する層を少なくとも一層挟持してなる有機電界発光素子。前記芳香族化合物を含有する層が、発光層である請求項3記載の有機電界発光素子。前記芳香族化合物を含有する層が、正孔注入輸送層である請求項3記載の有機電界発光素子。発光層がホスト材料とドーパント材料より形成され、前記芳香族化合物が発光層ホスト材料として含有されている請求項3記載の有機電界発光素子。前記一対の電極間に、さらに、正孔注入輸送層を有する請求項3~6のいずれか一項に記載の有機電界発光素子。前記一対の電極間に、さらに、電子注入輸送層を有する請求項3~7のいずれか一項に記載の有機電界発光素子。本発明の課題は、新規な芳香族化合物を提供することである。さらに詳しくは、例えば、有機電界発光素子の発光材料として、好適に使用することができる芳香族化合物を提供することである。本発明者らは、上記課題を解決するために、種々の芳香族化合物、特に、有機電界発光素子の発光材料に好適に使用できる芳香族化合物に関して鋭意検討を行った結果、本発明を完成させるに至った。すなわち、本発明は、1:一般式1で表される芳香族化合物、式中、R1~R8およびR11~R17は、それぞれ独立に水素原子、ハロゲン原子、シアノ基、ニトロ基、置換または未置換のアミノ基、エステル基、炭素数1~10の直鎖、分岐または環状のアルキル基、炭素数1~10の直鎖、分岐または環状のアルコキシ基、炭素数7~20の置換または未置換のアラルキル基、炭素数7~20の置換または未置換のアラルキルオキシ基、炭素数2~20の置換または未置換の直鎖、分岐または環状のアルケニル基、炭素数4~20の置換または未置換のアリール基、あるいは炭素数4~20の置換または未置換のアリールオキシ基を表し、nは2~4の整数を表し、Arは置換または未置換の芳香族炭化水素基、あるいは、置換または未置換の芳香族複素環基を表し、X1は酸素原子または硫黄原子を表す2:前記一般式1中のArが一般式2~10で表される1記載の芳香族化合物、式中、R21~R27、R31~R39、R41~R47、R51~R57、R61~R69、R71~R79、R81~R89、R91~R99およびR101~R109は水素原子、ハロゲン原子、シアノ基、ニトロ基、置換または未置換のアミノ基、エステル基、炭素数1~10の直鎖、分岐または環状のアルキル基、炭素数1~10の直鎖、分岐または環状のアルコキシ基、炭素数7~20の置換または未置換のアラルキル基、炭素数7~20の置換または未置換のアラルキルオキシ基、炭素数2~20の置換または未置換の直鎖、分岐または環状のアルケニル基、炭素数4~20の置換または未置換のアリール基、あるいは炭素数4~20の置換または未置換のアリールオキシ基を表し、X2は酸素原子または硫黄原子を表す3:一対の電極間に、1又は2に記載の芳香族化合物を少なくとも1種含有する層を少なくとも一層挟持してなる有機電界発光素子、4:前記芳香族化合物を含有する層が、発光層である3記載の有機電界発光素子、5:前記芳香族化合物を含有する層が、正孔注入輸送層である3記載の有機電界発光素子、6:発光層がホスト材料とドーパント材料より形成され、前記芳香族化合物が発光層ホスト材料として含有されている3記載の有機電界発光素子、7:前記一対の電極間に、さらに、正孔注入輸送層を有する3~6のいずれかに記載の有機電界発光素子、8:前記一対の電極間に、さらに、電子注入輸送層を有する3~7のいずれかに記載の有機電界発光素子、に関するものである。本発明により、新規な芳香族化合物、および発光寿命が長く、耐久性に優れ、発光効率が高い有機電界発光素子を提供することが可能になった。以下、本発明に関し詳細に説明する。本発明の芳香族化合物は一般式1で表される化合物である。式中、R1~R8およびR11~R17は、それぞれ独立に水素原子または置換基を表し、nは1~4の整数を表し、Arは置換または未置換の芳香族炭化水素基、あるいは、置換または未置換の芳香族複素環基を表し、Xは酸素原子または硫黄原子を表す一般式1で表される芳香族化合物において、R1~R8およびR11~R17は、それぞれ独立に水素原子または置換基を表し、好ましくは、水素原子、ハロゲン原子、シアノ基、ニトロ基、置換または未置換のアミノ基、エステル基、炭素数1~10の直鎖、分岐または環状のアルキル基、炭素数1~10の直鎖、分岐または環状のアルコキシ基、炭素数7~20の置換または未置換のアラルキル基、炭素数7~20の置換または未置換のアラルキルオキシ基、炭素数2~20の置換または未置換の直鎖、分岐または環状のアルケニル基、炭素数4~20の置換または未置換のアリール基または炭素数4~20の置換または未置換のアリールオキシ基を表し、より好ましくは、水素原子、ハロゲン原子、シアノ基、ニトロ基、置換または未置換のアミノ基、炭素数1~8の直鎖、分岐または環状のアルキル基、炭素数1~8の直鎖、分岐または環状のアルコキシ基、炭素数7~16の置換または未置換のアラルキル基、炭素数7~16の置換または未置換のアラルキルオキシ基、炭素数2~10の置換または未置換の直鎖、分岐または環状のアルケニル基、炭素数4~16の置換または未置換のアリール基または炭素数4~16の置換または未置換のアリールオキシ基を表す。また、R1~R8およびR11~R17の隣合う基は、それぞれ隣接する基と共に環を形成していてもよい。R1~R8およびR11~R17のハロゲン原子の具体例としては、フッ素原子、塩素原子、臭素原子等を挙げることができる。R1~R8およびR11~R17の置換または未置換のアミノ基の具体例としては、例えば、アミノ基、N-メチルアミノ基、N-エチルアミノ基、N-n-プロピルアミノ基、N-iso-プロピルアミノ基、N-n-ブチルアミノ基、N-iso-ブチルアミノ基、N-sec-ブチルアミノ基、N-tert-ブチルアミノ基、N-n-ペンチルアミノ基、N-シクロペンチルアミノ基、N-n-ヘキシルアミノ基、N-シクロヘキシルアミノ基、N-ベンジルアミノ基、N-フェネチルアミノ基、N-フェニルアミノ基、N-1-ナフチルアミノ基、N-2-ナフチルアミノ基、N-4-フェニルフェニルアミノ基、N-3-フェニルフェニルアミノ基、N-2-フェニルフェニルアミノ基、N-4-メチルフェニルアミノ基、N-2-メチルフェニルアミノ基、N-2-アントラニルアミノ基、N-9-アントラニルアミノ基、N,N-ジメチルアミノ基、N,N-ジエチルアミノ基、N,N-ジ-n-プロピルアミノ基、N,N-ジ-iso-プロピルアミノ基、N,N-ジ-n-ブチルアミノ基、N,N-ジ-iso-ブチルアミノ基、N,N-ジ-sec-ブチルアミノ基、N,N-ジ-n-ペンチルアミノ基、N,N-ジシクロペンチルアミノ基、N,N-ジシクロヘキシルアミノ基、N,N-ジベンジルアミノ基、N,N-ジフェネチルアミノ基、N-メチル-N-エチルアミノ基、N-メチル-N-n-プロピルアミノ基、N-メチル-N-iso-プロピルアミノ基、N-メチル-N-n-ブチルアミノ基、N-メチル-N-tert-ブチルアミノ基、N-メチル-N-シクロペンチルアミノ基、N-メチル-N-シクロヘキシルアミノ基、N-メチル-N-ベンジルアミノ基、N-メチル-N-フェネチルアミノ基、N-エチル-N-tert-ブチルアミノ基、N-エチル-N-シクロヘキシルアミノ基、N-エチル-N-ベンジルアミノ基、N-iso-プロピル-N-シクロペンチルアミノ基、N-iso-プロピル-N-シクロヘキシルアミノ基、N-iso-プロピル-N-ベンジルアミノ基、N-tert-ブチル-N-シクロヘキシルアミノ基、N-tert-ブチル-N-ベンジルアミノ基、N-シクロペンチル-N-ベンジルアミノ基、N-シクロヘキシル-N-ベンジルアミノ基、N-メチル-N-フェニルアミノ基、N-エチル-N-フェニルアミノ基、N-シクロヘキシル-N-フェニルアミノ基、N,N-ジフェニルアミノ基、N,N-ジ1-ナフチルアミノ基、N,N-ジ2-ナフチルアミノ基、N,N-ジ4-フェニルフェニルアミノ基、N,N-4-メチルフェニルアミノ基、N,N-ジ3-メチルフェニルアミノ基、N-フェニル-N-1-ナフチルアミノ基、N-フェニル-N-2-ナフチルアミノ基、N-フェニル-N-4-フェニルフェニルアミノ基、N-フェニル-N-4-メチルフェニルアミノ基、N-1-ナフチル-N-4’-フェニルフェニルアミノ基、N-フェニル-N-4-tert-ブチルフェニルアミノ基、N-フェニル-N-3-tert-ブチルフェニル基を挙げることができる。R1~R8およびR11~R17のエステル基としては、例えば、メトキシカルボニル基、エトキシカルボニル基、n-プロピルオキシカルボニル基、iso-プロピルオキシカルボニル基、n-ブチルオキシカルボニル基、iso-ブチルオキシカルボニル基、tert-ブチルオキシカルボニル基、n-ペンチルオキシカルボニル基、シクロペンチルオキシカルボニル基、シクロヘキシルオキシカルボニル基、ベンジルオキシカルボニル基、フェニルオキシカルボニル基、1-ナフチルオキシカルボニル基、2-ナフチルオキシカルボニル基、アセチルオキシ基、エチルカルボニルオキシ基、n-プロピルカルボニルオキシ基、n-ブチルカルボニルオキシ基、tert-ブチルカルボニルオキシ基、シクロヘキシルカルボニルオキシ基、ベンジルカルボニルオキシ基、フェニルカルボニルオキシ基、1-ナフチルカルボニルオキシ基、2-ナフチルカルボニルオキシ基を挙げることができる。R1~R8およびR11~R17の直鎖、分岐または環状のアルキル基の具体例としては、メチル基、エチル基、n-プロピル基、イソプロピル基、n-ブチル基、イソブチル基、sec-ブチル基、tert-ブチル基、n-ペンチル基、イソペンチル基、ネオペンチル基、tert-ペンチル基、n-ヘキシル基、1-メチルペンチル基、4-メチル-2-ペンチル基、2-エチルブチル基、n-ヘプチル基、1-メチルヘキシル基、n-オクチル基、1-メチルヘプチル基、2-エチルヘキシル基、2-プロピルペンチル基、n-ノニル基、2,2-ジメチルヘプチル基、2,6-ジメチル-4-ヘプチル基、3,5,5-トリメチルヘキシル基、n-デシル基、1-エチルオクチル基、n-ウンデシル基、1-メチルデシル基、n-ドデシル基、n-トリデシル基、1-ヘキシルヘプチル基、n-テトラデシル基、n-ペンタデシル基、1-ヘプチルオクチル基、n-ヘキサデシル基、n-ヘプタデシル基、1-オクチルノニル基、n-オクタデシル基、1-ノニルデシル基、1-デシルウンデシル基、n-エイコシル基、n-ドコシル基、n-テトラコシル基、シクロヘキシルメチル基、1-イソプロピルシクロヘキシルメチル基、2-シクロヘキシルエチル基、ボルネル基、イソボルネル基、1-ノルボルニル基、2-ノルボルナンメチル基、1-ビシクロ2.2.2オクチル基、1-アダマンチル基、3-ノルアダマンチル基、1-アダマンチルメチル基、シクロブチル基、シクロペンチル基、1-メチルシクロペンチル基、シクロヘキシル基、4-メチルシクロヘキシル基、3-メチルシクロヘキシル基、2-メチルシクロヘキシル基、2,3-ジメチルシクロヘキシル基、2,5-ジメチルシクロヘキシル基、2,6-ジメチルシクロヘキシル基、3,4-ジメチルシクロヘキシル基、3,5-ジメチルシクロヘキシル基、2,4,6-トリメチルシクロヘキシル基、3,3,5-トリメチルシクロヘキシル基、2,6-ジイソプロピルシクロヘキシル基、4-tert-ブチルシクロヘキシル基、3-tert-ブチルシクロヘキシル基、4-フェニルシクロヘキシル基、2-フェニルシクロヘキシル基、シクロヘプチル基、シクロオクチル基、シクロデシル基、シクロドデシル基、シクロテトラデシル基、メトキシメチル基、エトキシメチル基、n-ブトキシメチル基、n-ヘキシルオキシメチル基、2-エチルブチルオキシメチル基、n-オクチルオキシメチル基、n-デシルオキシメチル基、2-メトキシエチル基、2-エトキシエチル基、2-n-プロポキシエチル基、2-イソプロポキシエチル基、2-n-ブトキシエチル基、2-n-ペンチルオキシエチル基、2-n-ヘキシルオキシエチル基、2-2’-エチルブチルオキシエチル基、2-n-ヘプチルオキシエチル基、2-n-オクチルオキシエチル基、2-2’-エチルヘキシルオキシエチル基、2-n-デシルオキシエチル基、2-n-ドデシルオキシエチル基、2-n-テトラデシルオキシエチル基、2-シクロヘキシルオキシエチル基、2-メトキシプロピル基、3-メトキシプロピル基、3-エトキシプロピル基、3-n-プロポキシプロピル基、3-イソプロポキシプロピル基、3-n-ブトキシプロピル基、3-n-ペンチルオキシプロピル基、3-n-ヘキシルオキシプロピル基、3-2’-エチルブトキシプロピル基、3-n-オクチルオキシプロピル基、3-2’-エチルヘキシルオキシプロピル基、3-n-デシルオキシプロピル基、3-n-ドデシルオキシプロピル基、3-n-テトラデシルオキシプロピル基、3-シクロヘキシルオキシプロピル基、4-メトキシブチル基、4-エトキシブチル基、4-n-プロポキシブチル基、4-イソプロポキシブチル基、4-n-ブトキシブチル基、4-n-ヘキシルオキシブチル基、4-n-オクチルオキシブチル基、4-n-デシルオキシブチル基、4-n-ドデシルオキシブチル基、5-メトキシペンチル基、5-エトキシペンチル基、5-n-プロポキシペンチル基、6-エトキシヘキシル基、6-イソプロポキシヘキシル基、6-n-ブトキシヘキシル基、6-n-ヘキシルオキシヘキシル基、6-n-デシルオキシヘキシル基、4-メトキシシクロヘキシル基、7-エトキシヘプチル基、7-イソプロポキシヘプチル基、8-メトキシオクチル基、10-メトキシデシル基、10-n-ブトキシデシル基、12-エトキシドデシル基、12-イソプロポキシドデシル基、テトラヒドロフルフリル基、2-2’-メトキシエトキシエチル基、2-2’-エトキシエトキシエチル基、2-2’-n-ブトキシエトキシエチル基、3-2’-エトキシエトキシプロピル基、2-アリルオキシエチル基、2-4’-ペンテニルオキシエチル基、3-アリルオキシプロピル基、3-2’-ヘキセニルオキシプロピル基、3-2’-ヘプテニルオキシプロピル基、3-1’-シクロヘキセニルオキシプロピル基、4-アリルオキシブチル基、ベンジルオキシメチル基、2-ベンジルオキシエチル基、2-フェネチルオキシエチル基、2-4’-メチルベンジルオキシエチル基、2-2’-メチルベンジルオキシエチル基、2-4’-フルオロベンジルオキシエチル基、2-4’-クロロベンジルオキシエチル基、3-ベンジルオキシプロピル基、3-4’-メトキシベンジルオキシプロピル基、4-ベンジルオキシブチル基、2-ベンジルオキシメトキシエチル基、2-4’-メチルベンジルオキシメトキシエチル基、フェニルオキシメチル基、4-メチルフェニルオキシメチル基、3-メチルフェニルオキシメチル基、2-メチルフェニルオキシメチル基、4-メトキシフェニルオキシメチル基、4-フルオロフェニルオキシメチル基、4-クロロフェニルオキシメチル基、2-クロロフェニルオキシメチル基、2-フェニルオキシエチル基、2-4’-メチルフェニルオキシエチル基、2-4’-エチルフェニルオキシエチル基、2-4’-メトキシフェニルオキシエチル基、2-4’-クロロフェニルオキシエチル基、2-4’-ブロモフェニルオキシエチル基、2-1’-ナフチルオキシエチル基、2-2’-ナフチルオキシエチル基、3-フェニルオキシプロピル基、3-2’-ナフチルオキシプロピル基、4-フェニルオキシブチル基、4-2’-エチルフェニルオキシブチル基、5-4’-tert-ブチルフェニルオキシペンチル基、6-2’-クロロフェニルオキシヘキシル基、8-フェニルオキシオクチル基、10-フェニルオキシデシル基、10-3’-クロロフェニルオキシデシル基、2-2’-フェニルオキシエトキシエチル基、3-2’-フェニルオキシエトキシプロピル基、4-2’-フェニルオキシエトキシブチル基、n-ブチルチオメチル基、n-ヘキシルチオメチル基、2-メチルチオエチル基、2-エチルチオエチル基、2-n-ブチルチオエチル基、2-n-ヘキシルチオエチル基、2-n-オクチルチオエチル基、2-n-デシルチオエチル基、3-メチルチオプロピル基、3-エチルチオプロピル基、3-n-ブチルチオプロピル基、4-エチルチオブチル基、4-n-プロピルチオブチル基、4-n-ブチルチオブチル基、5-エチルチオペンチル基、6-メチルチオヘキシル基、6-エチルチオヘキシル基、6-n-ブチルチオヘキシル基、8-メチルチオオクチル基、2-2’-メトキシエチルチオエチル基、4-3’-エトキシプロピルチオブチル基、2-2’-エチルチオエチルチオエチル基、2-アリルチオエチル基、2-ベンジルチオエチル基、3-4’-メチルベンジルチオプロピル基、4-ベンジルチオブチル基、2-2’-ベンジルオキシエチルチオエチル基、3-3’-ベンジルチオプロピルチオプロピル基、2-フェニルチオエチル基、2-4’-メトキシフェニルチオエチル基、2-2’-フェニルオキシエチルチオエチル基、3-2’-フェニルチオエチルチオプロピル基、2-ヒドロキシエチル基、2-ヒドロキシプロピル基、3-ヒドロキシプロピル基、3-ヒドロキシブチル基、4-ヒドロキシブチル基、6-ヒドロキシヘキシル基、5-ヒドロキシヘプチル基、8-ヒドロキシオクチル基、10-ヒドロキシデシル基、12-ヒドロキシドデシル基、2-ヒドロキシシクロヘキシル基などの直鎖、分岐または環状のアルキル基を挙げることができる。R1~R8およびR11~R17の直鎖、分岐または環状のアルコキシ基の具体例としては、例えば、上記の直鎖、分岐または環状のアルキル基から誘導される直鎖、分岐または環状のアルコキシ基を挙げることができる。R1~R8およびR11~R17の置換または未置換のアラルキル基の具体例としては、ベンジル基、α-メチルベンジル基、α-エチルベンジル基、フェネチル基、α-メチルフェネチル基、β-メチルフェネチル基、α,α-ジメチルベンジル基、α,α-ジメチルフェネチル基、4-メチルフェネチル基、4-メチルベンジル基、3-メチルベンジル基、2-メチルベンジル基、4-エチルベンジル基、2-エチルベンジル基、4-イソプロピルベンジル基、4-tert-ブチルベンジル基、2-tert-ブチルベンジル基、4-tert-ペンチルベンジル基、4-シクロヘキシルベンジル基、4-n-オクチルベンジル基、4-tert-オクチルベンジル基、4-アリルベンジル基、4-ベンジルベンジル基、4-フェネチルベンジル基、4-フェニルベンジル基、4-4’-メチルフェニルベンジル基、4-メトキシベンジル基、2-メトキシベンジル基、2-エトキシベンジル基、4-n-ブトキシベンジル基、4-n-ヘプチルオキシベンジル基、4-n-デシルオキシベンジル基、4-n-テトラデシルオキシベンジル基、4-n-ヘプタデシルオキシベンジル基、3,4-ジメトキシベンジル基、4-メトキシメチルベンジル基、4-イソブトキシメチルベンジル基、4-アリルオキシベンジル基、4-ビニルオキシメチルベンジル基、4-ベンジルオキシベンジル基、4-フェネチルオキシベンジル基、4-フェニルオキシベンジル基、3-フェニルオキシベンジル基、4-ヒドロキシベンジル基、3-ヒドロキシベンジル基、2-ヒドロキシベンジル基、4-ヒドロキシ-3-メトキシベンジル基、4-フルオロベンジル基、2-フルオロベンジル基、4-クロロベンジル基、3-クロロベンジル基、2-クロロベンジル基、3,4-ジクロロベンジル基、2-フルフリル基、ジフェニルメチル基、1-ナフチルメチル基、2-ナフチルメチル基などの置換基を有していてもよいアラルキル基を挙げることができる。R1~R8およびR11~R17の置換または未置換のアラルキルオキシ基の具体例としては、例えば、上記の置換または未置換のアラルキル基から誘導される置換または未置換のアラルキルオキシ基を挙げることができる。R1~R8およびR11~R17の置換または未置換の直鎖、分岐または環状のアルケニル基の具体例としては、ビニル基、2-フェニルビニル基、2,2-ジフェニルビニル基、2,2,1-トリフェニルビニル基、2-4’-N,N-ジメチルアミノフェニルビニル基、2,2-ビス4’-N,N-ジメチルアミノフェニルビニル基、2-4’-N,N-ジフェニルアミノフェニルビニル基、2-4’-メトキシフェニルビニル基、2-4’-メチルフェニルビニル基、2-3’-メチルフェニルビニル基、2-n-プロペニル基、2-n-ブテニル基、2-メチル-2-ヘキセニル基、1-シクロヘキセニル基などの置換または未置換の直鎖、分岐鎖または環状のアルケニル基を挙げることができる。R1~R8およびR11~R17の置換または未置換のアリール基の具体例としては、フェニル基、1-ナフチル基、2-ナフチル基、2-アントラセニル基、9-アントラセニル基、フルオレニル基、4-キノリル基、5-ピリジル基、4-ピリジル基、3-ピリジル基、2-ピリジル基、2-ピリミジル基、4-ピリミジン基、5-ピリミジル基、2-ピリダジニル基、2-ピラジニル基、3-フリル基、2-フリル基、3-チエニル基、2-チエニル基、2-オキサゾリル基、2-チアゾリル基、2-ベンゾチオフェニル基、2-ベンゾフリル基、2-ベンゾオキサゾリル基、2-ベンゾチアゾリル基、2-ベンゾイミダゾリル基、4-メチルフェニル基、3-メチルフェニル基、2-メチルフェニル基、4-エチルフェニル基、3-エチルフェニル基、2-エチルフェニル基、4-n-プロピルフェニル基、4-イソプロピルフェニル基、2-イソプロピルフェニル基、4-n-ブチルフェニル基、4-イソブチルフェニル基、4-sec-ブチルフェニル基、2-sec-ブチルフェニル基、4-tert-ブチルフェニル基、3-tert-ブチルフェニル基、2-tert-ブチルフェニル基、4-n-ペンチルフェニル基、4-イソペンチルフェニル基、4-tert-ペンチルフェニル基、4-n-ヘキシルフェニル基、4-n-ヘプチルフェニル基、4-n-オクチルフェニル基、4-2’-エチルヘキシルフェニル基、4-tert-オクチルフェニル基、4-n-ノニルフェニル基、4-n-デシルフェニル基、4-n-ドデシルフェニル基、4-n-テトラデシルフェニル基、4-n-ヘキサデシルフェニル基、4-n-オクタデシルフェニル基、4-シクロペンチルフェニル基、4-シクロヘキシルフェニル基、4-4’-tert-ブチルシクロヘキシルフェニル基、4-4’-メチルシクロヘキシルフェニル基、3-シクロヘキシルフェニル基、2-シクロヘキシルフェニル基、4-エチル-1-ナフチル基、6-n-ブチル-2-ナフチル基、2,3-ジメチルフェニル基、2,4-ジメチルフェニル基、2,5-ジメチルフェニル基、3,4-ジメチルフェニル基、3,5-ジメチルフェニル基、2,6-ジメチルフェニル基、2,3,5-トリメチルフェニル基、3,4,5-トリメチルフェニル基、2,4-ジエチルフェニル基、2,3,6-トリメチルフェニル基、2,4,6-トリメチルフェニル基、2,6-ジエチルフェニル基、2,6-ジイソプロピルフェニル基、2,6-ジイソブチルフェニル基、2,4-ジ-tert-ブチルフェニル基、2,5-ジ-tert-ブチルフェニル基、3,5-ジ-tert-ブチルフェニル基、2,4-ジネオペンチルフェニル基、2,5-ジ-tert-ペンチルフェニル基、4,6-ジ-tert-ブチル-2-メチルフェニル基、5-tert-ブチル-2-メチルフェニル基、4-tert-ブチル-2,6-ジメチルフェニル基、2,3,5,6-テトラメチルフェニル基、5-インダニル基、1,2,3,4-テトラヒドロ-5-ナフチル基、1,2,3,4-テトラヒドロ-6-ナフチル基、4-メトキシフェニル基、3-メトキシフェニル基、2-メトキシフェニル基、4-エトキシフェニル基、2-エトキシフェニル基、3-n-プロポキシフェニル基、4-イソプロポキシフェニル基、2-イソプロポキシフェニル基、4-n-ブトキシフェニル基、4-イソブトキシフェニル基、2-イソブトキシフェニル基、2-sec-ブトキシフェニル基、4-n-ペンチルオキシフェニル基、4-イソペンチルオキシフェニル基、2-イソペンチルオキシフェニル基、2-ネオペンチルオキシフェニル基、4-n-ヘキシルオキシフェニル基、2-2’-エチルブチルオキシフェニル基、4-n-オクチルオキシフェニル基、4-n-デシルオキシフェニル基、4-n-ドデシルオキシフェニル基、4-n-テトラデシルオキシフェニル基、4-n-ヘキサデシルオキシフェニル基、4-n-オクタデシルオキシフェニル基、4-シクロヘキシルオキシフェニル基、2-シクロヘキシルオキシフェニル基、2-メトキシ-1-ナフチル基、4-メトキシ-1-ナフチル基、4-n-ブトキシ-1-ナフチル基、5-エトキシ-1-ナフチル基、6-エトキシ-2-ナフチル基、6-n-ブトキシ-2-ナフチル基、6-n-ヘキシルオキシ-2-ナフチル基、7-メトキシ-2-ナフチル基、7-n-ブトキシ-2-ナフチル基、2,3-ジメトキシフェニル基、2,4-ジメトキシフェニル基、2,5-ジメトキシフェニル基、2,6-ジメトキシフェニル基、3,4-ジメトキシフェニル基、3,5-ジメトキシフェニル基、3,5-ジエトキシフェニル基、3,5-ジ-n-ブトキシフェニル基、2-メトキシ-4-メチルフェニル基、2-メトキシ-5-メチルフェニル基、2-メチル-4-メトキシフェニル基、3-メチル-4-メトキシフェニル基、3-メチル-5-メトキシフェニル基、3-エチル-5-メトキシフェニル基、2-メトキシ-4-エトキシフェニル基、2-メトキシ-6-エトキシフェニル基、3,4,5-トリメトキシフェニル基、4-フルオロフェニル基、3-フルオロフェニル基、2-フルオロフェニル基、4-クロロフェニル基、3-クロロフェニル基、2-クロロフェニル基、4-ブロモフェニル基、2-ブロモフェニル基、4-クロロ-1-ナフチル基、4-クロロ-2-ナフチル基、6-ブロモ-2-ナフチル基、2,3-ジフルオロフェニル基、2,4-ジフルオロフェニル基、2,5-ジフルオロフェニル基、2,6-ジフルオロフェニル基、3,4-ジフルオロフェニル基、3,5-ジフルオロフェニル基、2,3-ジクロロフェニル基、2,4-ジクロロフェニル基、2,5-ジクロロフェニル基、2,6-ジクロロフェニル基、3,4-ジクロロフェニル基、3,5-ジクロロフェニル基、2,5-ジブロモフェニル基、2,4,6-トリクロロフェニル基、2,3,6-トリブロモフェニル基、3,4,5-トリフルオロフェニル基、2,4-ジクロロ-1-ナフチル基、1,6-ジクロロ-2-ナフチル基、2-フルオロ-4-メチルフェニル基、2-フルオロ-5-メチルフェニル基、3-フルオロ-2-メチルフェニル基、3-フルオロ-4-メチルフェニル基、4-フルオロ-2-メチルフェニル基、5-フルオロ-2-メチルフェニル基、2-クロロ-4-メチルフェニル基、2-クロロ-5-メチルフェニル基、2-クロロ-6-メチルフェニル基、3-クロロ-2-メチルフェニル基、4-クロロ-2-メチルフェニル基、4-クロロ-3-メチルフェニル基、2-クロロ-4,6-ジメチルフェニル基、2-フルオロ-4-メトキシフェニル基、2-フルオロ-6-メトキシフェニル基、3-フルオロ-4-エトキシフェニル基、5-クロロ-2-メトキシフェニル基、6-クロロ-3-メトキシフェニル基、5-クロロ-2,4-ジメトキシフェニル基、2-クロロ-4-ニトロフェニル基、4-クロロ-2-ニトロフェニル基、4-トリフルオロメチルフェニル基、3-トリフルオロメチルフェニル基、2-トリフルオロメチルフェニル基、3,5-ビストリフルオロメチルフェニル基、4-トリフルオロメチルオキシフェニル基、4-アリルフェニル基、2-アリルフェニル基、2-イソプロペニルフェニル基、4-ベンジルフェニル基、2-ベンジルフェニル基、4-4’-メチルベンジルフェニル基、4-クミルフェニル基、4-4’-メトキシクミルフェニル基、4-フェニルフェニル基、3-フェニルフェニル基、2-フェニルフェニル基、4-4’-メチルフェニルフェニル基、4-4’-エチルフェニルフェニル基、4-4’-イソプロピルフェニルフェニル基、4-4’-tert-ブチルフェニルフェニル基、4-4’-n-ヘキシルフェニルフェニル基、4-4’-n-オクチルフェニルフェニル基、4-4’-メトキシフェニルフェニル基、4-4’-エトキシフェニルフェニル基、4-4’-n-ブトキシフェニルフェニル基、2-2’-メトキシフェニルフェニル基、4-4’-フルオロフェニルフェニル基、4-4’-クロロフェニルフェニル基、3-メチル-4-フェニル基、2-メトキシ-5-フェニルフェニル基、3-メトキシ-4-フェニルフェニル基、4-メトキシメチルフェニル基、4-エトキシメチルフェニル基、4-n-ブトキシメチルフェニル基、3-メトキシメチルフェニル基、4-2’-メトキシエチルフェニル基、4-2’-エトキシエチルオキシフェニル基、4-2’-n-ブトキシエチルオキシフェニル基、4-3’-エトキシプロピルオキシフェニル基、4-ビニルオキシフェニル基、4-アリルオキシフェニル基、3-アリルオキシフェニル基、4-4’-ペンテニルオキシフェニル基、4-アリルオキシ-1-ナフチル基、4-アリルオキシメチルフェニル基、4-2’-アリルオキシエチルオキシフェニル基、4-ベンジルオキシフェニル基、2-ベンジルオキシフェニル基、4-フェネチルオキシフェニル基、4-4’-クロロベンジルオキシフェニル基、4-4’-メチルベンジルオキシフェニル基、4-4’-メトキシベンジルオキシフェニル基、4-3’-エトキシベンジルオキシフェニル基、4-ベンジルオキシ-1-ナフチル基、5-4’-メチルベンジルオキシ-1-ナフチル基、6-ベンジルオキシ-2-ナフチル基、6-4’-メチルベンジルオキシ-2-ナフチル基、7-ベンジルオキシ-2-ナフチル基、4-ベンジルオキシメチルフェニル基、4-2’-ベンジルオキシエチルオキシフェニル基、4-フェニルオキシフェニル基、3-フェニルオキシフェニル基、2-フェニルオキシフェニル基、4-4’-メチルフェニルオキシフェニル基、4-4’-メトキシフェニルオキシフェニル基、4-4’-クロロフェニルオキシフェニル基、4-フェニルオキシ-1-ナフチル基、6-フェニルオキシ-2-ナフチル基、7-フェニルオキシ-2-ナフチル基、4-フェニルオキシメチルフェニル基、4-2’-フェニルオキシエチルオキシフェニル基、4-2’-4’-メチルフェニルオキシエチルオキシフェニル基、4-2’-4’-メトキシフェニルオキシエチルオキシフェニル基、4-2’-4’-クロロフェニルオキシエチルオキシフェニル基、4-アセチルフェニル基、3-アセチルフェニル基、2-アセチルフェニル基、4-エチルカルボニルフェニル基、2-エチルカルボニルフェニル基、4-n-ブチルカルボニルフェニル基、4-n-ヘキシルカルボニルフェニル基、4-n-オクチルカルボニルフェニル基、4-シクロヘキシルカルボニルフェニル基、4-アセチル-1-ナフチル基、6-アセチル-2-ナフチル基、6-n-ブチルカルボニル-2-ナフチル基、4-アリルカルボニルフェニル基、4-ベンジルカルボニルフェニル基、4-4’-メチルベンジルカルボニルフェニル基、4-フェニルカルボニルフェニル基、4-4’-メチルフェニルカルボニルフェニル基、4-4’-クロロフェニルカルボニルフェニル基、4-フェニルカルボニル-1-ナフチル基、4-メトキシカルボニルフェニル基、2-メトキシカルボニルフェニル基、4-エトキシカルボニルフェニル基、3-エトキシカルボニルフェニル基、4-n-プロポキシカルボニルフェニル基、4-n-ブトキシカルボニルフェニル基、4-n-ヘキシルオキシカルボニルフェニル基、4-n-デシルオキシカルボニルフェニル基、4-シクロヘキシルオキシカルボニルフェニル基、4-エトキシカルボニル-1-ナフチル基、6-メトキシカルボニル-2-ナフチル基、6-n-ブトキシカルボニル-2-ナフチル基、4-アリルオキシカルボニルフェニル基、4-ベンジルオキシカルボニルフェニル基、4-4’-クロロベンジルオキシカルボニルフェニル基、4-フェネチルオキシカルボニルフェニル基、6-ベンジルオキシカルボニル-2-ナフチル基、4-フェニルオキシカルボニルフェニル基、4-4’-エチルフェニルオキシカルボニルフェニル基、4-4’-クロロフェニルオキシカルボニルフェニル基、4-4’-エトキシフェニルオキシカルボニルフェニル基、6-フェニルオキシカルボニル-2-ナフチル基、4-アセチルオキシフェニル基、3-アセチルオキシフェニル基、2-アセチルオキシフェニル基、4-エチルカルボニルオキシフェニル基、2-エチルカルボニルオキシフェニル基、4-n-プロピルカルボニルオキシフェニル基、4-n-ペンチルカルボニルオキシフェニル基、4-n-オクチルカルボニルオキシフェニル基、4-シクロヘキシルカルボニルオキシフェニル基、3-シクロヘキシルカルボニルオキシフェニル基、4-アセチルオキシ-1-ナフチル基、4-n-ブチルカルボニルオキシ-1-ナフチル基、5-アセチルオキシ-1-ナフチル基、6-エチルカルボニルオキシ-2-ナフチル基、7-アセチルオキシ-2-ナフチル基、4-アリルカルボニルオキシフェニル基、4-ベンジルカルボニルオキシフェニル基、4-フェネチルカルボニルオキシフェニル基、6-ベンジルカルボニルオキシ-2-ナフチル基、4-フェニルカルボニルオキシフェニル基、4-4’-メチルフェニルカルボニルオキシフェニル基、4-2’-メチルフェニルカルボニルオキシフェニル基、4-4’-クロロフェニルカルボニルオキシフェニル基、4-2’-クロロフェニルカルボニルオキシフェニル基、4-フェニルカルボニルオキシ-1-ナフチル基、6-フェニルカルボニルオキシ-2-ナフチル基、7-フェニルカルボニルオキシ-2-ナフチル基、4-メチルチオフェニル基、2-メチルチオフェニル基、2-エチルチオフェニル基、3-エチルチオフェニル基、4-n-プロピルチオフェニル基、2-イソプロピルチオフェニル基、4-n-ブチルチオフェニル基、2-イソブチルチオフェニル基、2-ネオペンチルフェニル基、4-n-ヘキシルチオフェニル基、4-n-オクチルチオフェニル基、4-シクロヘキシルチオフェニル基、4-ベンジルチオフェニル基、3-ベンジルチオフェニル基、2-ベンジルチオフェニル基、4-4’-クロロベンジルチオフェニル基、4-フェニルチオフェニル基、3-フェニルチオフェニル基、2-フェニルチオフェニル基、4-4’-メチルフェニルチオフェニル基、4-3’-メチルフェニルチオフェニル基、4-4’-メトキシフェニルチオフェニル基、4-4’-クロロフェニルチオフェニル基、2-エチルチオ-1-ナフチル基、4-メチルチオ-1-ナフチル基、6-エチルチオ-2-ナフチル基、6-フェニルチオ-2-ナフチル基、4-ニトロフェニル基、3-ニトロフェニル基、2-ニトロフェニル基、3,5-ジニトロフェニル基、4-ニトロ-1-ナフチル基、4-ホルミルフェニル基、3-ホルミルフェニル基、2-ホルミルフェニル基、4-ホルミル-1-ナフチル基、1-ホルミル-2-ナフチル基、4-ピロリジノフェニル基、4-ピペリジノフェニル基、4-モルフォリノフェニル基、4-N-エチルピペラジノフェニル基、4-ピロリジノ-1-ナフチル基、4-アミノフェニル基、3-アミノフェニル基、2-アミノフェニル基、4-N-メチルアミノフェニル基、3-N-メチルアミノフェニル基、4-N-エチルアミノフェニル基、2-N-イソプロピルアミノフェニル基、4-N-n-ブチルアミノフェニル基、2-N-n-ブチルアミノフェニル基、4-N-n-オクチルアミノフェニル基、4-N-n-ドデシルアミノフェニル基、4-N-ベンジルアミノフェニル基、4-N-フェニルアミノフェニル基、2-N-フェニルアミノフェニル基、4-N,N-ジメチルアミノフェニル基、3-N,N-ジメチルアミノフェニル基、4-N,N-ジエチルアミノフェニル基、2-N,N-ジメチルアミノフェニル基、2-N,N-ジエチルアミノフェニル基、4-N,N-ジ-n-ブチルアミノフェニル基、4-N,N-ジ-n-ヘキシルアミノフェニル基、4-N-シクロヘキシル-N-メチルアミノフェニル基、4-N,N-ジエチルアミノ-1-ナフチル基、4-N-ベンジル-N-フェニルアミノフェニル基、4-N,N-ジフェニルアミノフェニル基、4-N-フェニル-N-4-メチルフェニルアミノフェニル基、4-N,N-ジ3’-メチルフェニルアミノフェニル基、4-N,N-ジ4’-メチルフェニルアミノフェニル基、4-N,N-ジ4’-メトキシフェニルアミノフェニル基、2-N,N-ジフェニルアミノフェニル基、4-ヒドロキシフェニル基、3-ヒドロキシフェニル基、2-ヒドロキシフェニル基、4-メチル-3-ヒドロキシフェニル基、6-メチル-3-ヒドロキシフェニル基、2-ヒドロキシ-1-ナフチル基、8-ヒドロキシ-1-ナフチル基、4-ヒドロキシ-1-ナフチル基、1-ヒドロキシ-2-ナフチル基、6-ヒドロキシ-2-ナフチル基、4-シアノフェニル基、2-シアノフェニル基、4-シアノ-1-ナフチル基、6-シアノ-2-ナフチル基などの置換または未置換のアリール基を挙げることができる。R1~R8およびR11~R17の置換または未置換のアリールオキシ基の具体例としては、例えば、上記のアリール基から誘導される置換または未置換のアリールオキシ基を挙げることができる。一般式1で表される芳香族化合物において、nは1~4の整数を表し、好ましくは、1~3を表す。一般式1で表される芳香族化合物において、Arは置換または未置換の芳香族炭化水素基、あるいは、置換または未置換の芳香族複素環基を表し、ここで、置換または未置換とは、直鎖、分岐または環状のアルキル基、直鎖、分岐または環状のアルコキシ基、直鎖、分岐または環状のアルキル基で単置換されたまたは2置換されたアミノ基、アリール基、アリール基で単置環または2置換されたアミノ基、あるいは、直鎖、分岐または環状のアルキル基とアリール基で置換されたアミノ基などの置換基で置換された、または、未置換のを意味し、好ましくは、炭素原子数1~30の直鎖、分岐または環状のアルキル基、炭素原子数1~30の直鎖、分岐または環状のアルコキシ基、炭素原子数1~30の直鎖、分岐または環状のアルキル基で単置換されたまたは2置換されたアミノ基、核炭素数が3~20のアリール基、核炭素数が3~20のアリール基で置換されたアミノ基、あるいは、炭素数1~30の直鎖、分岐または環状のアルキル基と核炭素数が3~20のアリール基で置換されたアミノ基などの置換基で置換された、または、未置換のを意味する。好ましくは、核炭素数が6~30の置換または未置換の芳香族炭化水素基、あるいは核炭素数が3~30の置換または未置換の芳香族複素環基を表し、より好ましくは、核炭素数が6~20の置換または未置換の芳香族炭化水素基、あるいは、核炭素数が3~20の置換または未置換の芳香族複素環基を表す。Arの具体例としては、R1~R8およびR11~R17の置換または未置換のアリールで具体例として挙げた置換または未置換のアリール基および、以下の一般式2~10で表される基を挙げることができる。式中、R21~R27、R31~R39、R41~R47、R51~R57、R61~R69、R71~R79、R81~R89、R91~R99およびR101~R109は水素原子または置換基を表し、X2は酸素原子または硫黄原子を表すR21~R27、R31~R39、R41~R47、R51~R57、R61~R69、R71~R79、R81~R89、R91~R99およびR101~R109は、それぞれ独立に水素原子または置換基を表し、好ましくは、水素原子、ハロゲン原子、シアノ基、ニトロ基、置換または未置換のアミノ基、エステル基、炭素数1~10の直鎖、分岐または環状のアルキル基、炭素数1~10の直鎖、分岐または環状のアルコキシ基、炭素数7~20の置換または未置換のアラルキル基、炭素数7~20の置換または未置換のアラルキルオキシ基、炭素数2~20の置換または未置換の直鎖、分岐または環状のアルケニル基、炭素数4~20の置換または未置換のアリール基または炭素数4~20の置換または未置換のアリールオキシ基を表し、これらの置換基の具体例としては、R1~R8およびR11~R17の具体例として挙げた置換基を上げることができる。また、一般式2において、X2は酸素原子または硫黄原子を表す。一般式1で表される芳香族化合物において、Arは好ましくは、一般式2~10で表される基であり、より好ましくは、一般式2、3、5、6、10で表される基である。一般式1で表される芳香族化合物において、X2は酸素原子または硫黄原子を表し、好ましくは酸素原子を表す。本発明の一般式1で表される芳香族化合物の具体例としては、例えば、以下に示す化合物化5~化11を挙げることができるが、本発明はこれらの具体例に限定されるものではない。本発明の一般式1で表される芳香族化合物は例えば、以下に示す工程により製造することができる。一般式1で表される芳香族化合物の製造化12式中、R1~R8、R11~R17、n、ArおよびX1、およびYは一般式1と同様の意味を示し、L1およびL2はハロゲン原子またはトリフルオロメタンスルホニルオキシ基等の脱離基、あるいはボロン酸基またはボロン酸エステル基を表し、L1およびL2のどちらか一方がハロゲン原子またはトリフルオロメタンスルホニルオキシ等の脱離基であり、他方はボロン酸基またはボロン酸エステル基であるすなわち、一般式Aで表される化合物に一般式Bで表される化合物をパラジウム触媒例えば、テトラキストリフェニルホスフィンパラジウム、トリtert-ブチルホスフィン/酢酸パラジウムおよび塩基例えば、炭酸ナトリウム、炭酸カリウム等の無機塩基、トリエチルアミン、ピリジン等の有機塩基の存在下に反応させることで一般式1で表される化合物を製造することができる。また、一般式1で表される芳香族化合物は、例えば以下の工程化13に従い製造することもできる。式中、R1~R8、R11~R17、n、Ar、X1は一般式1と同じ意味を表し、L3およびL4はLiまたはMgBrを表すすなわち、一般式Cで表されるアントラキノン誘導体に一般式Dで表される有機金属試薬を作用させ、一般式Eで表される化合物を得る。その後、一般式Eで表される化合物に一般式Fで表される有機金属試薬を作用させ、一般式Gで表される化合物を製造する。一般式Gで表される化合物をヨウ化水素または臭化水素で処理し、脱水芳香族化することにより、一般式1で表される芳香族化合物を製造することができる。次に本発明の有機電界発光素子について説明する。本発明の有機電界発光素子は、一対の電極間に、一般式1で表される芳香族化合物を少なくとも1種含有する層を少なくとも一層挟持してなるものである。有機電界発光素子は、通常一対の電極間に少なくとも1種の発光成分を含有する発光層を少なくとも一層挟持してなるものである。発光層に使用する化合物の正孔注入および正孔輸送、電子注入および電子輸送の各機能レベルを考慮し、所望に応じて、正孔注入成分を含有する正孔注入輸送層および/または電子注入輸送成分を含有する電子注入輸送層を設けることもできる。例えば、発光層に使用する化合物の正孔注入機能、正孔輸送機能および/または電子注入機能、電子輸送機能が良好な場合には、発光層が正孔注入輸送層および/または電子注入輸送層を兼ねた型の素子構成として一層型の素子構成とすることができる。また、発光層が正孔注入機能および/または正孔輸送機能に乏しい場合には発光層の陽極側に正孔注入輸送層を設けた二層型の素子構成、発光層が電子注入機能および/または電子輸送機能に乏しい場合には発光層の陰極側に電子注入輸送層を設けた二層型の素子構成とすることができる。さらには発光層を正孔注入輸送層と電子注入輸送層で挟み込んだ構成の三層型の素子構成とすることも可能である。また、正孔注入輸送層、電子注入輸送層および発光層のそれぞれの層は、一層構造であっても多層構造であってもよく、正孔注入輸送層および電子注入輸送層は、それぞれの層において、注入機能を有する層と輸送機能を有する層を別々に設けて構成することもできる。本発明の有機電界発光素子において、一般式1で表される芳香族化合物は、正孔注入輸送層および/または発光層の構成成分として使用することが好ましく、発光層の構成成分として使用することがより好ましい。本発明の有機電界発光素子において、一般式1で表される芳香族化合物は、単独で使用してもよく、また複数併用してもよい。本発明の有機電界発光素子の構成としては、特に限定されるものではないが、例えば、EL-1陽極/正孔注入輸送層/発光層/電子注入輸送層/陰極型素子図1、EL-2陽極/正孔注入輸送層/発光層/陰極型素子図2、EL-3陽極/発光層/電子注入輸送層/陰極型素子図3、EL-4陽極/発光層/陰極型素子図4、などを挙げることができる。さらには、発光層を電子注入輸送層で挟み込んだ形のEL-5陽極/正孔注入輸送層/電子注入輸送層/発光層/電子注入輸送層/陰極型素子図5とすることもできる。また、EL-4の型の素子構成としては、発光層として発光成分を一層形態で一対の電極間に挟持させた型の素子、EL-6発光層として正孔注入輸送成分、発光成分および電子注入輸送成分を混合させた一層形態で一対の電極間に挟持させた型の素子図6、EL-7発光層として正孔注入輸送成分および発光成分を混合させた一層形態で一対の電極間に挟持させた型の素子図7、EL-8発光層として発光成分および電子注入輸送成分を混合させた一層形態で一対の電極間に挟持させた型の素子図8のいずれであってもよい。本発明の有機電界発光素子は、これらの素子構成に限定されるものではなく、それぞれの型の素子において、正孔注入輸送層、発光層、電子注入輸送層を複数設けることも可能である。また、それぞれの型の素子において、正孔注入輸送層を発光層との間に、正孔注入輸送成分と発光成分の混合層および/または発光層と電子注入輸送層との間に、発光成分と電子注入輸送成分の混合層を設けることもできる。好ましい有機電界発光素子の構成は、EL-1型素子、EL-2型素子、EL-5型素子、EL-6型素子またはEL-7型素子であり、より好ましくは、EL-1型素子、EL-2型素子またはEL-7型素子である。以下、本発明の有機電界発光素子の構成要素に関し、詳細に説明する。なお、例として図1に示すEL-1陽極/正孔注入輸送層/発光層/電子注入輸送層/陰極型素子を取り上げて説明する。図1において、1は基板、2は陽極、3は正孔注入輸送層、4は発光層、5は電子注入輸送層、6は陰極、7は電源を示す。本発明の有機電界発光素子は基板1に支持されていることが好ましく、基板としては、特に限定されるものではないが、透明ないし半透明である基板が好ましく、材質としては、ソーダライムガラス、ボロシリケートガラス等のガラスおよびポリエステル、ポリカーボネート、ポリスルホン、ポリエーテルスルホン、ポリアクリレート、ポリメチルメタクリレート、ポリプロピレン、ポリエチレン等の透明性高分子が挙げられる。また、半透明プラスチックシート、石英、透明セラミックスあるいはこれらを組み合わせた複合シートからなる基板を使用することもできる。さらに、基板に、例えば、カラーフィルター膜、色変換膜、誘電体反射膜を組み合わせて、発光色をコントロールすることもできる。陽極2としては、仕事関数の比較的大きい金属、合金または導電性化合物を電極材料として使用することが好ましい。陽極に使用する電極材料としては、例えば、金、白金、銀、銅、コバルト、ニッケル、パラジウム、バナジウム、タングステン、酸化インジウムIn2O3、酸化錫SnO2、酸化亜鉛、ITOインジウムチンオキサイド:IndiumTinOxide、ポリチオフェン、ポリピロールなどを挙げることができる。これらの電極材料は単独で使用してもよく、あるいは複数併用してもよい。陽極は、これらの電極材料を、例えば、蒸着法、スパッタリング法等の方法により、基板の上に形成することができる。また、陽極は一層構造であってもよく、あるいは多層構造であってもよい。陽極のシート電気抵抗は、好ましくは、数百Ω/□以下、より好ましくは、5~50Ω/□程度に設定する。陽極の厚みは使用する電極材料の材質にもよるが、一般に、5~1000nm程度、より好ましくは、10~500nm程度に設定する。正孔注入輸送層3は、陽極からの正孔ホールの注入を容易にする機能、および注入された正孔を輸送する機能を有する化合物を含有する層である。正孔注入輸送層は、一般式1で表される芳香族化合物、または他の正孔注入輸送機能を有する化合物例えば、フタロシアニン誘導体、トリアリールアミン誘導体、トリアリールメタン誘導体、オキサゾール誘導体、ヒドラゾン誘導体、スチルベン誘導体、ピラゾリン誘導体、ポリシラン誘導体、ポリフェニレンビニレンおよびその誘導体、ポリチオフェンおよびその誘導体、ポリ-N-ビニルカルバゾールなどを少なくとも1種使用して形成することができる。正孔注入輸送機能を有する化合物は、単独で使用してもよく、または複数併用してもよい。本発明の有機電界発光素子は、好ましくは、正孔注入輸送層に一般式1で表される芳香族化合物を含有する。本発明の有機電界発光素子において使用することができる本発明の一般式1で表される芳香族化合物以外の正孔注入輸送機能を有する化合物としては、トリアリールアミン誘導体例えば、4,4’-ビスN-フェニル-N-4-メチルフェニルアミノビフェニル、4,4’-ビスN-フェニル-N-3-メチルフェニルアミノビフェニル、4,4’-ビスN-フェニル-N-3-メトキシフェニルアミノビフェニル、4,4’-ビスN-フェニル-N-1-ナフチルアミノビフェニル、3,3’-ジメチル-4,4’-ビスN-フェニル-N-3-メチルフェニルアミノビフェニル、1,1-ビス4’-[N,N-ジ4-メチルフェニルアミノ]フェニルシクロヘキサン、9,10-ビスN-4’-メチルフェニル-N-4-n-ブチルフェニルアミノフェナントレン、3,8-ビスN,N-ジフェニルアミノ-6-フェニルフェナントリジン、4-メチル-N,N-ビス4、4’-ビス[N’,N’-ジ4-メチルフェニルアミノ]ビフェニル-4-イルアニリン、N,N’-ビス4-ジフェニルアミノフェニル-N,N’-ジフェニル-1,3-ジアミノベンゼン、N,N’-ビス4-ジフェニルアミノフェニル-N,N’-ジフェニル-1,4-ジアミノベンゼン、5,5-ビス4-ビス[4-メチルフェニル]アミノフェニル-2,2’:5’,2-ターチオフェン、1,3,5-トリスジフェニルアミノベンゼン、4,4’,4-トリスN-カルバゾリイルトリフェニルアミン、4,4’,4-トリスN,N-ビス4’-tert-ブチルビフェニル-4-イルアミノトリフェニルアミン、1,3,5-トリスN-4’-ジフェニルアミノベンゼンなど、ポリチオフェンおよびその誘導体、ポリ-N-ビニルカルバゾールおよびその誘導体がより好ましい。一般式1で表される芳香族化合物と他の正孔注入機能を有する化合物を併用する場合、正孔注入輸送層中に占める一般式1で表される芳香族化合物の含有量は、好ましくは、0.1重量以上、より好ましくは、0.5~99.9重量、さらに好ましくは3~97重量である。発光層4は、正孔および電子の注入機能、それらの輸送機能、正孔と電子の再結合により励起子を生成させる機能を有する化合物を含有する層である。発光層は、一般式1で表される芳香族化合物をホスト材料として、一般式1で表される芳香族化合物以外の発光機能を有する化合物を少なくとも1種ゲスト材料として使用して形成することができ、また、一般式1で表される芳香族化合物以外の発光機能を有する化合物を少なくとも1種ホスト材料として、一般式1で表される芳香族化合物をゲスト材料として使用して形成することもできる。一般式1で表される芳香族化合物以外の発光機能を有する化合物ゲスト材料ホスト材料としては、例えば、アクリドン誘導体、キナクリドン誘導体、ジケトピロロピロール誘導体、多環芳香族化合物例えば、ルブレン、アントラセン、テトラセン、ピレン、ペリレン、クリセン、デカサイクレン、コロネン、テトラフェニルシクロペンタジエン、ペンタフェニルシクロペンタジエン、9,10-ジフェニルアントラセン、9,10-ビスフェニルエチニルアントラセン、1,4-ビス9’-エチニルアントセニルベンゼン、4,4’-ビス9-エチニルアントラセニルビフェニル、ジベンゾ[f,f]ジインデノ[1,2,3-cd:1’,2’,3’-lm]ペリレン誘導体、トリアリールアミン誘導体例えば、正孔注入輸送機能を有する化合物として前述した化合物を挙げることができる、有機金属錯体例えば、トリス8-キノリノラートアルミニウム、ビス10-ベンゾ[h]キノリノラートベリリウム、2-2’-ヒドロキシフェニルベンゾチアゾールの亜鉛塩、4-ヒドロキシアクリジンの亜鉛塩、3-ヒドロキシフラボンの亜鉛塩、5-ヒドロキシフラボンのベリリウム塩、5-ヒドロキシフラボンのアルミニウム塩、燐光系有機金属錯体例えば、フェニルピリジン系イリジウム錯体、フッ素置換フェニルピリジン系イリジウム錯体、テトラアザポルフィリン系白金錯体スチルベン誘導体例えば、1,1,4,4-テトラフェニル-1,3-ブタジエン、4,4’-ビス2,2-ジフェニルビニルビフェニル、4,4’-ビス[1,1,2-トリフェニルエテニル]ビフェニル、クマリン誘導体例えば、クマリン1、クマリン6、クマリン7、クマリン30、クマリン106、クマリン138、クマリン151、クマリン152、クマリン153、クマリン307、クマリン311、クマリン314、クマリン334、クマリン338、クマリン343、クマリン500、ピラン誘導体例えば、DCM1、DCM2、オキサゾン誘導体例えば、ナイルレッド、ベンゾチアゾール誘導体、ベンゾオキサゾール誘導体、ベンゾイミダゾール誘導体、ピラジン誘導体、ケイ皮酸エステル誘導体、ポリ-N-ビニルカルバゾールおよびその誘導体、ポリチオフェンおよびその誘導体、ポリフェニレンおよびその誘導体、ポリフルオレンおよびその誘導体、ポリフェニレンビニレンおよびその誘導体、ポリビフェニレンビニレンおよびその誘導体、ポリターフェニレンビニレンおよびその誘導体、ポリナフチレンビニレンおよびその誘導体、ポリチエニレンビニレンおよびその誘導体等を挙げることができる。一般式1で表される芳香族化合物以外の発光機能を有する化合物ゲスト材料ホスト材料としては、アクリドン誘導体、キナクリドン誘導体、多環芳香族化合物、トリアリールアミン誘導体、有機金属錯体およびスチルベン誘導体が好ましく、多環芳香族化合物、有機金属錯体がより好ましい。本発明の有機電界発光素子は、好ましくは、発光層に一般式1で表される芳香族化合物をホスト材料として含有する。一般式1で表される芳香族化合物をホスト材料として、他の発光機能を有する化合物ゲスト材料と併用する場合、発光層中に占める一般式1で表される芳香族化合物の含有率は、好ましくは、99.9~80重量であり、より好ましくは、99.9~90重量である。ホスト材料は、単独で使用してもよく、複数併用してもよい。また、ゲスト材料は単独で使用してもよく、複数併用してもよい。ホスト材料を複数併用する場合、本発明の一般式1で表される芳香族化合物のホスト材料全体に占める割合は、好ましくは、99~10重量であり、より好ましくは90~20重量である。電子注入輸送層5は、陰極からの電子の注入を容易にする機能および/または注入された電子を輸送する機能を有する化合物を含有する層である。電子注入輸送層に使用される電子注入輸送機能を有する化合物としては、例えば、有機金属錯体、オキサジアゾール誘導体、トリアゾール誘導体、トリアジン誘導体、ペリレン誘導体、キノリン誘導体、キノキサリン誘導体、ジフェニルキノン誘導体、フェナントロリン誘導体、ニトロ置換フルオレノン誘導体、チオピランジオキサイド誘導体などを挙げることができる。また、有機金属錯体としては、例えば、トリス8-キノリノラートアルミニウム等の有機アルミニウム錯体、ビス10-ベンゾ[h]キノリノラートベリリウム等の有機ベリリウム錯体、5-ヒドロキシフラボンのベリリウム塩、5-ヒドロキシフラボンのアルミニウム塩等を挙げることができる。好ましくは、有機アルミニウム錯体であり、より好ましくは、置換または未置換の8-キノリノラート配位子を有する有機アルミニウム錯体である。置換または未置換の8-キノリラート配位子を有する有機アルミニウム錯体としては、例えば、一般式a~一般式cで表される化合物を挙げることができる。Q3-Ala式中、Qは置換または未置換の8-キノリノラート配位子を表すQ2-Al-O-L’b式中、Qは置換または未置換の8-キノリノラート配位子を表し、O-L’はフェノラート配位子を表し、L’はフェニル基を有する炭素数6~24の炭化水素基を表すQ2-Al-O-Al-Q2c式中、Qは置換または未置換の8-キノリノラート配位子を表す置換または未置換の8-キノリノラート配位子を有する有機アルミニウム錯体の具体例としては、例えば、トリス8-キノリノラートアルミニウム、トリス4-メチル-8-キノリノラートアルミニウム、トリス5-メチル-8-キノリノラートアルミニウム、トリス3,4-ジメチル-8-キノリノラートアルミニウム、トリス4,5-ジメチル-8-キノリノラートアルミニウム、トリス4,6-ジメチル-8-キノリノラートアルミニウム、ビス2-メチル-8-キノリノラートフェノラートアルミニウム、ビス2-メチル-8-キノリノラート2-メチルフェノラートアルミニウム、ビス2-メチル-8-キノリノラート3-メチルフェノラートアルミニウム、ビス2-メチル-8-キノリノラート4-メチルフェノラートアルミニウム、ビス2-メチル-8-キノリノラート2-フェニルフェノラートアルミニウム、ビス2-メチル-8-キノリノラート3-フェニルフェノラートアルミニウム、ビス2-メチル-8-キノリノラート4-フェニルフェノラートアルミニウム、ビス2-メチル-8-キノリノラート2,3-ジメチルフェノラートアルミニウム、ビス2-メチル-8-キノリノラート2,6-ジメチルフェノラートアルミニウム、ビス2-メチル-8-キノリノラート3,4-ジメチルフェノラートアルミニウム、ビス2-メチル-8-キノリノラート3,5-ジメチルフェノラートアルミニウム、ビス2-メチル-8-キノリノラート3,5-ジ-tert-ブチルフェノラートアルミニウム、ビス2-メチル-8-キノリノラート2,6-ジフェニルフェノラートアルミニウム、ビス2-メチル-8-キノリノラート2,4,6-トリフェニルフェノラートアルミニウム、ビス2-メチル-8-キノリノラート2,4,6-トリメチルフェノラートアルミニウム、ビス2-メチル-8-キノリノラート2,4,5,6-テトラメチルフェノラートアルミニウム、ビス2-メチル-8-キノリノラート1-ナフトラートアルミニウム、ビス2-メチル-8-キノリノラート2-ナフトラートアルミニウム、ビス2,4-ジメチル-8-キノリノラート2-フェニルフェノラートアルミニウム、ビス2,4-ジメチル-8-キノリノラート3-フェニルフェノラートアルミニウム、ビス2,4-ジメチル-8-キノリノラート4-フェニルフェノラートアルミニウム、ビス2,4-ジメチル-8-キノリノラート3,5-ジメチルフェノラートアルミニウム、ビス2,4-ジメチル-8-キノリノラート3,5-ジ-tert-ブチルフェノラートアルミニウム、ビス2-メチル-8-キノリノラートアルミニウム-μ-オキソ-ビス2-メチル-8-キノリノラートアルミニウム、ビス2,4-ジメチル-8-キノリノラートアルミニウム-μ-オキソ-ビス2,4-ジメチル-8-キノリノラートアルミニウム、ビス2-メチル-4-エチル-8-キノリノラートアルミニウム-μ-オキソ-ビス2-メチル-4-エチル-8-キノリノラートアルミニウム、ビス2-メチル-4-メトキシ-8-キノリノラートアルミニウム-μ-オキソ-ビス2-メチル-4-メトキシ-8-キノリノラートアルミニウム、ビス2-メチル-5-シアノ-8-キノリノラートアルミニウム-μ-オキソ-ビス2-メチル-5-シアノ-8-キノリノラートアルミニウム、ビス2-メチル-5-トリフルオロメチル-8-キノリノラートアルミニウム-μ-オキソ-ビス2-メチル-5-トリフルオロメチル-8-キノリノラートアルミニウムを挙げることができる。電子注入輸送機能を有する化合物は単独で使用してもよく、また複数併用してもよい。陰極6としては、比較的仕事関数の小さい金属、合金または導電性化合物を電極材料として使用することが好ましい。陰極に使用する電極材料としては、例えば、リチウム、リチウム-インジウム合金、ナトリウム、ナトリウム-カリウム合金、カルシウム、マグネシウム、マグネシウム-銀合金、マグネシム-インジウム合金、インジウム、ルテニウム、チタニウム、マンガン、イットリウム、アルミニウム、アルミニウム-リチウム合金、アルミニウム-カルシウム合金、アルミニウム-マグネシウム合金、グラファイト薄を挙げることができる。これらの電極材料は単独で使用してもよく、また複数併用してもよい。また、電子注入効率を向上させる、またはリークやショートによる欠陥を防止する目的で、陰極と電子注入輸送層との間に絶縁性薄膜層を挿入することも可能である。絶縁層材料に用いられる材料としては、例えば、フッ化リチウム、酸化リチウム、フッ化セシウム、酸化セシウム、フッ化マグネシウム、フッ化カルシウム、酸化カルシウム、酸化アルミニウム、窒化アルミニウム、酸化チタン、酸化珪素、酸化ゲルマニウム、窒化珪素、窒化硼素、酸化モリブデン、酸化ルテニウム、酸化バナジウム等が挙げられ、これらは単独で使用してもよく、複数混合系や、積層系で使用してもよい。陰極はこれらの電極材料を、例えば、蒸着法、スパッタリング法、イオン蒸着法、イオンプレーティング法、クラスターイオンビーム法により電子注入輸送層の上に形成することができる。また、陰極は一層構造であってもよく、多層構造であってもよい。陰極のシート電気抵抗は数百Ω/□以下とするのが好ましい。陰極の厚みは、使用する電極材料にもよるが、通常5~1000nm、好ましくは、10~500nmとする。本発明の有機電界発光素子の発光を高率よく取り出すために、陽極または陰極の少なくとも一方の電極は、透明ないし半透明であることが好ましく、一般に、発光光の透過率が70以上となるように陽極または陰極の材料、厚みを設定することが好ましい。また、本発明の有機電界発光素子は、正孔注入輸送層、発光層および電子注入輸送層の少なくとも一層中に、一重項酸素クンチャーを含有していてもよい。一重項酸素クエンチャーとしては、特に限定されるものではないが、例えば、ルブレン、ニッケル錯体、ジフェニルイソベンゾフランが挙げられ、好ましくは、ルブレンである。一重項酸素クエンチャーが含有されている層としては、特に限定されるものではないが、好ましくは、発光層または正孔注入輸送層であり、より好ましくは、正孔注入輸送層である。尚、正孔注入輸送層に一重項酸素クエンチャーを含有させる場合、正孔注入輸送層中に均一に含有させてもよく、正孔注入輸送層と隣接する層例えば、発光層、発光機能を有する電子注入輸送層の近傍に含有させてもよい。一重項酸素クエンチャーの含有量としては、含有される層例えば、正孔注入輸送層を構成する全体量の0.01~50重量、好ましくは、0.05~30重量、より好ましくは、0.1~20重量である。正孔注入輸送層、発光層、電子注入輸送層の形成方法に関しては、特に限定されるものではなく、例えば、真空蒸着法、イオン化蒸着法、溶液塗布法例えば、スピンコート法、キャスト法、デイップコート法、バーコート法、ロールコート法、ラングミュアブロジェット法、インクジェット法を使用することができる。真空蒸着法により正孔注入輸送層、発光層、電子注入輸送層等の各層を形成する場合、真空蒸着の条件は、特に限定されるものではないが、通常、10-4Pa程度以下の真空下で、50~500°C程度のボート温度蒸着源温度、-50~300°C程度の基板温度で、0.005~50nm/sec程度の蒸着速度で実施することが好ましい。この場合、正孔注入輸送層、発光層、電子注入輸送層等の各層は、真空下で、連続して形成することが好ましい。連続で形成することにより諸特性に優れた有機電界発光素子を製造することが可能となる。真空蒸着法により、正孔注入輸送層、発光層、電子注入輸送層等の各層を、複数の化合物を使用して形成する場合、化合物を入れた各ボートを個別に温度制御して、共蒸着することが好ましい。溶液塗布法により各層を形成する場合、各層を形成する成分あるいはその成分とバインダー樹脂等とを、溶媒に溶解または分散させて塗布液とする。溶媒としては、例えば、有機溶媒ヘキサン、オクタン、デカン、トルエン、キシレン、エチルベンゼン、1-メチルナフタレン等の炭化水素系溶媒、アセトン、メチルエチルケトン、メチルイソブチルケトン、シクロヘキサノン等のケトン系溶媒、ジクロロメタン、クロロホルム、テトラクロロメタン、ジクロロエタン、トリクロロエタン、テトラクロロエタン、クロロベンゼン、ジクロロベンゼン、クロロトルエン等のハロゲン化炭化水素系溶媒、酢酸エチル、酢酸ブチル、酢酸アミル、乳酸エチル等のエステル系溶媒、メタノール、プロパノール、ブタノール、ペンタノール、ヘキサノール、シクロヘキサノール、メチルセロソルブ、エチルセロソルブ、エチレングリコール等のアルコール系溶媒、ジブチルエーテル、テトラヒドロフラン、ジオキサン、ジメトキシエタン、アニソール等のエーテル系溶媒、N,N-ジメチルホルムアミド、N,N-ジメチルアセトアミド、1-メチル-2-ピロリドン、1,3-ジメチル-2-イミダゾリジノン、ジメチルスルホキシド等の極性溶媒、水を挙げることができる。溶媒は単独で使用してもよく、また複数併用してもよい。正孔注入輸送層、発光層、電子注入輸送層の各層の成分を溶媒に分散させる場合には、分散方法として、例えば、ボールミル、サンドミル、ペイントシェーカー、アトライター、ホモジナイザー等を使用して微粒子状に分散する方法を使用することができる。また、正孔注入輸送層、発光層、電子注入輸送層等の各層に使用しうるバインダー樹脂としては、ポリ-N-ビニルカルバゾール、ポリアリーレート、ポリスチレン、ポリエステル、ポリシロキサン、ポリメチルメタクリレート、ポリメチルアクリレート、ポリエーテル、ポリカーボネート、ポリアミド、ポリイミド、ポリアミドイミド、ポリパラキシレン、ポリエチレン、ポリフェニレンオキサイド、ポリエーテルスルホン、ポリアニリンおよびその誘導体、ポリチオフェンおよびその誘導体、ポリフェニレンビニレンおよびその誘導体、ポリフルオレンおよびその誘導体、ポリチエニレンビニレンおよびその誘導体などの高分子化合物を挙げることができる。バインダー樹脂は単独で使用してもよく、また、複数併用してもよい。塗布液の濃度は、特に限定されるものではないが、実施する塗布法により所望の厚みを作製するに適した濃度範囲に設定することができ、通常、0.1~50重量、好ましくは、1~30重量に設定する。バインダー樹脂を使用する場合、その使用量は特に限定されるものではないが、通常、正孔注入輸送層、発光層、電子注入輸送層等の各層を形成する成分とバインダー樹脂の総量に対してバインダー樹脂の含有率が一層型の素子を形成する場合には各成分の総量に対して、5~99.9重量、好ましくは、10~99重量となるように使用する。正孔注入輸送層、発光層、電子注入輸送層等の各層の膜圧は、特に限定されるものではないが、通常、5nm~5μmとする。また、上記の条件で作製した本発明の有機電界発光素子は、酸素や水分等との接触を防止する目的で、保護層封止層を設けたり、また、素子を不活性物質中例えば、パラフィン、流動パラフィン、シリコンオイル、フルオロカーボン油、ゼオライト含有フルオロカーボン油に封入して保護することができる。保護層に使用する材料としては、例えば、有機高分子材料例えば、フッ素樹脂、エポキシ樹脂、シリコーン樹脂、エポキシシリコーン樹脂、ポリスチレン、ポリエステル、ポリカーボネート、ポリアミド、ポリイミド、ポリアミドイミド、ポリパラキシレン、ポリエチレン、ポリフェニレンオキサイド、無機材料例えば、ダイアモンド薄膜、アモルファスシリカ、電気絶縁性ガラス、金属酸化物、金属窒化物、金属炭化物、金属硫化物、さらには、光硬化性樹脂を挙げることができる。保護層に使用する材料は単独で使用してもよく、また複数併用してもよい。保護層は一層構造であってもよく、また多層構造であってもよい。本発明の有機電界発光素子は、陽極の表面に界面層中間層を設けることもできる。界面層の材質としては、有機リン化合物、ポリシラン、芳香族アミン誘導体、フタロシアニン誘導体、フルオロカーボン系ポリマー等を挙げることができる。さらに、電極、例えば、陽極はその表面を、酸、アンモニア/過酸化水素、UVオゾン、あるいはプラズマで処理して使用することもできる。本発明の有機電界発光素子は、通常、直流駆動型の素子として使用することができるが、交流駆動型の素子としても使用することができる。また、本発明の有機電界発光素子は、セグメント型、単純マトリック駆動型等のパッシブ駆動型であってもよく、TFT薄膜トランジスタ型、MIMメタル-インスレーター-メタル型等のアクティブ駆動型であってもよい。駆動電圧は通常、2~30Vである。本発明の有機電界発光素子は、パネル型光源例えば、時計、液晶パネル等のバックライト、各種の発光素子例えば、LED等の発光素子の代替、各種の表示素子例えば、情報表示素子パソコンモニター、携帯電話携帯端末用表示素子、各種の標識、各種のセンサーなどに使用することができる。以下、実施例を挙げて本発明をさらに詳細に説明するが、本発明は、以下の実施例に限定されるものではない。例示化合物A-1の製造10-ブロモ-9-フェニルアントラセン6.2g18.5mmol、ジベンゾフラン-4-ボロン酸4.9g23mmol、炭酸ナトリウム4.0g、トルエン150mlおよび水75mlよりなる混合物にテトラキストリフェニルホスフィンパラジウム0.9gを添加し、83°Cに加熱し、同温度で12時間加熱攪拌した。その後、反応混合物を室温に冷却し、生成した固体をロ別し、トルエン、メタノール、水で洗浄し、その後、トルエンから2回再結晶し、目的とする例示化合物A-1の化合物を3.2g得た。さらにこの化合物を340°C、1×10-4Paの条件で昇華精製した。FD-MS:420M元素分析:計算値;C,91.40;H,4.79分析値;C,91.4;H,4.8例示化合物A-2の製造実施例1において、10-ブロモ-9-フェニルアントラセン6.2g18.5mmolを使用する代わりに、10-ブロモ-9-2’-フェニルフェニルアントラセン7.6g18.5mmolを使用した以外は、実施例1に記載の操作に従い、例示化合物A-2の化合物を2.8g得た。さらにこの化合物を340°C、1×10-4Paの条件で昇華精製した。FD-MS:496M元素分析:計算値;C,91.91;H,4.87分析値;C,91.9;H,4.9例示化合物A-3の製造実施例1において、10-ブロモ-9-フェニルアントラセン6.2g18.5mmolを使用する代わりに、10-ブロモ-9-3’-フェニルフェニルアントラセン7.6g18.5mmolを使用した以外は、実施例1に記載の操作に従い、例示化合物A-3の化合物を2.5g得た。さらにこの化合物を350°C、2×10-4Paの条件で昇華精製した。FD-MS:496M元素分析:計算値;C,91.91;H,4.87分析値;C,91.9;H,4.9例示化合物A-4の製造実施例1において、10-ブロモ-9-フェニルアントラセン6.2g18.5mmolを使用する代わりに、10-ブロモ-9-4’-フェニルフェニルアントラセン7.6g18.5mmolを使用した以外は、実施例1に記載の操作に従い、例示化合物A-4の化合物を3.1g得た。さらにこの化合物を350°C、2×10-4Paの条件で昇華精製した。FD-MS:496M元素分析:計算値;C,91.91;H,4.87分析値;C,91.9;H,4.9例示化合物A-5の製造実施例1において、10-ブロモ-9-フェニルアントラセン6.2g18.5mmolを使用する代わりに、10-ブロモ-9-ナフタレン-1’-イルアントラセン7.1g18.5mmolを使用した以外は、実施例1に記載の操作に従い、例示化合物A-5の化合物を3.4g得た。さらにこの化合物を360°C、2×10-4Paの条件で昇華精製した。FD-MS:470M元素分析:計算値;C,91.89;H,4.71分析値;C,91.9;H,4.7例示化合物A-9の製造実施例1において、10-ブロモ-9-フェニルアントラセン6.2g18.5mmolを使用する代わりに、10-ブロモ-9-ナフタレン-2’-イルアントラセン7.1g18.5mmolを使用した以外は、実施例1に記載の操作に従い、例示化合物A-9の化合物を3.8g得た。さらにこの化合物を380°C、2×10-4Paの条件で昇華精製した。FD-MS:470M元素分析:計算値;C,91.89;H,4.71分析値;C,91.9;H,4.7例示化合物A-12の製造実施例1において、10-ブロモ-9-フェニルアントラセン6.2g18.5mmolを使用する代わりに、10-ブロモ-9-ナフタレン-2’-イルアントラセン7.1g18.5mmolを使用した以外は、実施例1に記載の操作に従い、例示化合物A-12の化合物を3.2g得た。さらにこの化合物を380°C、2×10-4Paの条件で昇華精製した。FD-MS:520M元素分析:計算値;C,92.28;H,4.66分析値;C,92.3;H,4.7例示化合物A-15の製造実施例1において、10-ブロモ-9-フェニルアントラセン6.2g18.5mmolを使用する代わりに、10-ブロモ-9-ピレン-1’-イルアントラセン8.5g18.5mmolを使用した以外は、実施例1に記載の操作に従い、例示化合物A-15の化合物を3.6g得た。さらにこの化合物を420°C、2×10-4Paの条件で昇華精製した。FD-MS:544M元素分析:計算値;C,92.62;H,4.44分析値;C,92.6;H,4.4例示化合物A-17の製造実施例1において、10-ブロモ-9-フェニルアントラセン6.2g18.5mmolを使用する代わりに、10-ブロモ-9-9’,9’-ジメチル-9’Hフルオレン-2’-イルアントラセン8.3g18.5mmolを使用した以外は、実施例1に記載の操作に従い、例示化合物A-17の化合物を3.6g得た。さらにこの化合物を380°C、2×10-4Paの条件で昇華精製した。例示化合物A-40の製造9,10-ジブロモアントラセン6.2g18.5mmol、ジベンゾフラン-4-ボロン酸8.03g37.9mmol、炭酸ナトリウム8.0g、トルエン150mlおよび水75mlよりなる混合物にテトラキストリフェニルホスフィンパラジウム1.2gを添加し、83°Cに加熱し、同温度で10時間加熱攪拌した。その後、反応混合物を室温に冷却し、生成した固体をロ別し、トルエン、メタノール、水で洗浄し、その後、トルエンから2回再結晶し、目的とする例示化合物A-40の化合物を3.2g得た。さらにこの化合物を360°C、1×10-4Paの条件で昇華精製した。FD-MS:510M元素分析:計算値;C,89.39;H,4.34分析値;C,89.4;H,4.3例示化合物B-2の製造9,9’-ジブロモ-10,10’-ビアントリル6.0g11.7mmol、ジベンゾフラン-4-ボロン酸5.0g23.6mmol、炭酸ナトリウム5.0g、トルエン5gおよび水50mgよりなる混合物に、アルゴン気流下、テトラキストリフェニルホスフィンパラジウム0.15gを添加し、83°Cで、11時間加熱攪拌した。その後、反応混合物を室温に冷却し生成した固体をロ別した。得られた固体をトルエンから2回再結晶し、目的とする例示化合物B-2の化合物を3.0g得た。この化合物をさらに、430°C、2×10-4Paの条件で昇華精製した。FD-MS:686M元素分析:計算値;C,90.94;H,4.40分析値;C,90.9;H,4.4例示化合物C-1の製造19,10-ビスアントラセン-9’-イル-9,10-ジヒドロアントラセン-9,10-ジオールの製造9-ブロモアントラセン20g78mmol、テトラヒドロフラン500mlよりなる混合物を-68°Cに冷却し、n-ブチルリチウム60ml2.6mol/リットルを30分間かけて滴下し、その後-68°Cで1時間30分間攪拌した。この混合物にアントラキノン8.1g39mmolおよびテトラヒドロフラン800mlよりなる懸濁液を50分間かけて添加した。反応混合物を3時間-68で攪拌した後、室温まで昇温した。反応混合物を一晩放置した後、水600mlを添加し、さらに濃塩酸20mlを添加して生成した固体をロ別し目的物10.35gを得た。29,10-ビスアントラセン-10’-イルアントラセンの製造9,10-ビスアントラセン-9’-イル-9,10-ジヒドロアントラセン-9,10-ジオール10g17.8mmol、酢酸200mlよりなる混合物を105°Cに加熱攪拌し、加熱下にヨウ化水素57水溶液28mlを添加し、同温度で8時間加熱攪拌した。その後反応混合物を室温に冷却し、50ホスフィン酸溶液84mlを添加し、生成した固体をロ別し、目的物9.0gを得た。39,10-ビス9’-ジブロモアントラセン-10’-イルアントラセンの製造9,10-ビスアントラセン-10’-イルアントラセン8.9g16.8mmol、テトラヒドロフラン800、無水塩化鉄1.0gよりなる混合物にN-ブロモスクシンイミド28.2gを室温、攪拌下、分割添加した。その後室温で14時間攪拌し、生成した固体をロ別した。得られた固体をさらにテトラヒドロフランで洗浄し、目的物を11.0g得た。4例示化合物C-1の製造9,10-ビス9’-ジブロモアントラセン-10’-イルアントラセン4.0g5.8mmol、ジベンゾフラン-4-ボロン酸3.7g17mmol、炭酸ナトリウム2.5g、トルエン200mlおよび水100mlよりなる混合物に、アルゴン気流下、テトラキストリフェニルホスフィンパラジウム0.5gを添加し、83°Cに加熱し、7時間加熱攪拌した。生成した固体をロ別し、トルエンおよびメタノールで洗浄し、1,2,3,4-テトラヒドロナフタレンで熱スラッジし、目的とする例示化合物C-1を2.2g得た。さらにこの化合物を460°C、1×10-4Paで昇華精製した。FD-MS:862M元素分析:計算値;C,91.85;H,4.44分析値;C,91.9;H,4.4例示化合物D-1の製造実施例12の1において、アントラキノンを使用する代わりに、ビアントロンを使用した以外は、実施例12に記載の操作に従い、例示化合物D-1を1.7g得た。さらにこの化合物を510°C、1×10-4Paで昇華精製した。FD-MS:1039M元素分析:計算値;C,92.46;H,4.46分析値;C,92.5;H,4.5有機電界発光素子の作製厚さ150nmのITO透明電極陽極を有するガラス基板を、中性洗剤、セミコクリーンフルウチ化学製、超純水、アセトン、イソプロパノールを用いて超音波洗浄した。この基板を窒素ガスを用いて乾燥し、さらにUV/オゾン洗浄した後、蒸着装置の基板ホルダーに固定し、蒸着槽を1×10-5Paに減圧した。先ず、ITO透明電極上に、銅フタロシアニンを0.3nm/secの蒸着速度で20nmの厚さに蒸着し、正孔注入層を形成した。次に、4,4’-ビスN-フェニル-N-1-ナフチルアミノ-1,1’-ビフェニルを蒸着速度0.3nm/secで20nmの厚さに蒸着し、正孔輸送層を形成した。次に、正孔注入輸送層の上に発光層として、例示化合物A-1の化合物と下記の化合物D-1を蒸着速度0.3nm/secと0.03nm/secで異なる蒸着源から30nmの厚さに共蒸着し発光層を形成した、さらに、発光層の上にトリス8-キノリノラートアルミニウムを蒸着速度0.2nm/secで15nmの厚さに蒸着し、電子注入輸送層を形成した。その上に、リチウムフルオライドを蒸着速度0.2nm/secで0.5nmの厚さに蒸着し、最後に陰極としてアルミニウムを蒸着速度2.0nm/secで100nmの厚さに蒸着して有機電界発光素子を作製した。尚、蒸着は、蒸着槽の減圧状態を保ったまま実施した。作製した有機電界発光素子に直流電圧を印加し、室温、乾燥雰囲気下、50mA/cm2の定電流密度で連続駆動させた。初期には、電圧値は5.4Vであり、輝度6200cd/m2の青色の発光が確認された。輝度の半減期は1720時間であった。有機電界発光素子の作成実施例14において、発光層の形成に際して例示化合物A-1の化合物を使用する代わりに、例示化合物A-2の化合物を使用した以外は、実施例14に記載の操作に従い、有機電界発光素子を作成した。作成した有機電界発光素子に直流電圧を印加し、室温、乾燥雰囲気下、50mA/cm2の定電流密度で連続駆動させた。初期には、電圧値は5.1Vであり、輝度6600cd/m2の青色の発光が確認された。輝度の半減期は1840時間であった。比較例1:有機電界発光素子の作成比較のため、実施例14において、発光層の形成に際して例示化合物A-1の化合物を使用する代わりに、下記の化合物H-1を使用した以外は、実施例14に記載の操作に従い、有機電界発光素子を作成した。作成した有機電界発光素子に直流電圧を印加し、室温、乾燥雰囲気下、50mA/cm2の定電流密度で連続駆動させた。初期には、電圧値は5.4Vであり、輝度1800cd/m2の発光が見られたが、発光色は緑色であった。また、連続駆動中12時間で短絡が生じ、輝度の半現値を測定することは出来なかった。比較例2:比較のため、実施例14において、発光層の形成に際して例示化合物A-1の化合物を使用する代わりに、下記の化合物H-2を使用した以外は、実施例14に記載の操作に従い、有機電界発光素子を作成した。作成した有機電界発光素子に直流電圧を印加し、室温、乾燥雰囲気下、50mA/cm2の定電流密度で連続駆動させた。初期には、電圧値は5.3Vであり、輝度2900cd/m2の青色発光が観察された。輝度の半減値は24時間と短かかった。比較例3:比較のため、実施例14において、発光層の形成に際して例示化合物A-1の化合物を使用する代わりに、下記の化合物H-3を使用した以外は、実施例14に記載の操作に従い、有機電界発光素子を作成した。作成した有機電界発光素子に直流電圧を印加し、室温、乾燥雰囲気下、50mA/cm2の定電流密度で連続駆動させた。初期には、電圧値は5.6Vであり、輝度3600cd/m2の青色発光が観察された。輝度の半減値は310時間と短かかった。有機電界発光素子の作成実施例14において、発光層の形成に際して例示化合物A-1の化合物を使用する代わりに、例示化合物A-3の化合物を使用した以外は、実施例14に記載の操作に従い、有機電界発光素子を作成した。作成した有機電界発光素子に直流電圧を印加し、室温、乾燥雰囲気下、50mA/cm2の定電流密度で連続駆動させた。初期には、電圧値は5.2Vであり、輝度5700cd/m2の青色の発光が確認された。輝度の半減期は1640時間であった。有機電界発光素子の作成実施例14において、発光層の形成に際して例示化合物A-1の化合物を使用する代わりに、例示化合物A-4の化合物を使用した以外は、実施例14に記載の操作に従い、有機電界発光素子を作成した。作成した有機電界発光素子に直流電圧を印加し、室温、乾燥雰囲気下、50mA/cm2の定電流密度で連続駆動させた。初期には、電圧値は5.4Vであり、輝度6400cd/m2の青色の発光が確認された。輝度の半減期は2180時間であった。有機電界発光素子の作成実施例14において、発光層の形成に際して例示化合物A-1の化合物を使用する代わりに、例示化合物A-9の化合物を使用した以外は、実施例14に記載の操作に従い、有機電界発光素子を作成した。作成した有機電界発光素子に直流電圧を印加し、室温、乾燥雰囲気下、50mA/cm2の定電流密度で連続駆動させた。初期には、電圧値は4.8Vであり、輝度5600cd/m2の青色の発光が確認された。輝度の半減期は1920時間であった。有機電界発光素子の作成実施例14において、発光層の形成に際して例示化合物A-1の化合物を使用する代わりに、例示化合物A-12の化合物を使用した以外は、実施例14に記載の操作に従い、有機電界発光素子を作成した。作成した有機電界発光素子に直流電圧を印加し、室温、乾燥雰囲気下、50mA/cm2の定電流密度で連続駆動させた。初期には、電圧値は4.9Vであり、輝度5400cd/m2の青色の発光が確認された。輝度の半減期は2350時間であった。有機電界発光素子の作成実施例14において、発光層の形成に際して例示化合物A-1の化合物を使用する代わりに、例示化合物A-40の化合物を使用した以外は、実施例14に記載の操作に従い、有機電界発光素子を作成した。作成した有機電界発光素子に直流電圧を印加し、室温、乾燥雰囲気下、50mA/cm2の定電流密度で連続駆動させた。初期には、電圧値は5.2Vであり、輝度5300cd/m2の青色の発光が確認された。輝度の半減期は1960時間であった。有機電界発光素子の作成実施例14において、発光層の形成に際して例示化合物A-1の化合物を使用する代わりに、例示化合物B-2の化合物を使用した以外は、実施例14に記載の操作に従い、有機電界発光素子を作成した。作成した有機電界発光素子に直流電圧を印加し、室温、乾燥雰囲気下、50mA/cm2の定電流密度で連続駆動させた。初期には、電圧値は4.9Vであり、輝度5400cd/m2の青色の発光が確認された。輝度の半減期は2280時間であった。比較例4:比較のため、実施例14において、発光層の形成に際して例示化合物A-1の化合物を使用する代わりに、下記の化合物H-4を使用した以外は、実施例14に記載の操作に従い、有機電界発光素子を作成した。作成した有機電界発光素子に直流電圧を印加し、室温、乾燥雰囲気下、50mA/cm2の定電流密度で連続駆動させた。初期には、電圧値は5.6Vであり、輝度3400cd/m2の青緑発光が観察された。輝度の半減値は112時間と短かかった。比較例5:比較のため、実施例14において、発光層の形成に際して例示化合物A-1の化合物を使用する代わりに、下記の化合物H-5を使用した以外は、実施例14に記載の操作に従い、有機電界発光素子を作成した。作成した有機電界発光素子に直流電圧を印加し、室温、乾燥雰囲気下、50mA/cm2の定電流密度で連続駆動させた。初期には、電圧値は5.6Vであり、輝度4500cd/m2の青緑発光が観察された。輝度の半減値は42時間と短かかった。有機電界発光素子の作成実施例14において、発光層の形成に際して例示化合物A-1の化合物を使用する代わりに、例示化合物C-1の化合物を使用した以外は、実施例14に記載の操作に従い、有機電界発光素子を作成した。作成した有機電界発光素子に直流電圧を印加し、室温、乾燥雰囲気下、50mA/cm2の定電流密度で連続駆動させた。初期には、電圧値は5.1Vであり、輝度5600cd/m2の青色の発光が確認された。輝度の半減期は2480時間であった。有機電界発光素子の作製厚さ150nmのITO透明電極陽極を有するガラス基板を、中性洗剤、セミコクリーンフルウチ化学製、超純水、アセトン、イソプロパノールを用いて超音波洗浄した。この基板を窒素ガスを用いて乾燥し、さらにUV/オゾン洗浄した後、蒸着装置の基板ホルダーに固定し、蒸着槽を1×10-5Paに減圧した。先ず、ITO透明電極上に、4,4’,4-トリスN-3-メチルフェニル-N-フェニルアミノトリフェニルアミンを蒸着速度0.1nm/secで、50nmの厚さに蒸着し、正孔注入層を形成した。次いで、4,4’-ビスN-フェニル-N-1-ナフチルアミノ、蒸着速度0.2nm/secで20nmの厚さに蒸着し、正孔輸送層を形成した。さらに、その上に例示化合物A-17で表される化合物と例示化合物D-1で表される化合物を0.2nm/secおよび0.2nm/secで異なる蒸着源から、40nmの厚さに共蒸着して発光層を形成した。次いで、その上にトリス8-キノリノラートアルミニウムを蒸着速度0.2nm/secで50nmの厚さに蒸着し、電子注入輸送層を形成した。さらに、その上に、陰極としてマグネシウムと銀を蒸着速度0.2nm/secで200nmの厚さに共蒸着重量比10:1して陰極とし、有機電界発光素子を作製した。作製した有機電界発光素子に直流電圧を印加し、乾燥雰囲気下、50mA/cm2の定電流密度で連続駆動させた。初期には、6.4V、輝度1450cd/m2の青色の発光が確認された。輝度の半減期は450時間であった。有機電界発光素子の作製厚さ150nmのITO透明電極陽極を有するガラス基板を、中性洗剤、セミコクリーンフルウチ化学製、超純水、アセトン、イソプロピルアルコールを用いて超音波洗浄した。この基板を窒素ガスを用いて乾燥し、さらにUV/オゾン洗浄した後、蒸着装置の基板ホルダーに固定し、蒸着槽を1×10-5Paに減圧した。先ず、ITO透明電極上に、ポリチオフェン-2,5-ジイルを蒸着速度0.1nm/secで、20nmの厚さに蒸着し、第1正孔注入輸送層を形成した。蒸着槽を大気圧下に戻した後、再び蒸着槽を1×10-5Paに減圧した。次いで、例示化合物A-5の化合物とルブレンを、異なる蒸着源から、蒸着速度0.2nm/secで55nmの厚さに共蒸着重量比10:1し、第2正孔注入輸送層を兼ね備えた発光層を形成した。減圧状態を保ったまま、次に、その上にトリス8-キノリノラートアルミニウムを蒸着速度0.2nm/secで50nmの厚さに蒸着し、電子注入輸送層を形成した。減圧状態を保ったまま、さらに、その上に、陰極としてマグネシウムと銀を蒸着速度0.2nm/secで200nmの厚さに共蒸着重量比10:1して陰極とし、有機電界発光素子を作製した。作製した有機電界発光素子に直流電圧を印加し、乾燥雰囲気下、50mA/cm2の定電流密度で連続駆動させた。初期には、5.5V、輝度5600cd/m2の黄色の発光が確認された。この素子は1000時間後でも輝度低下が10以下であった。有機電界発光素子の作成厚さ150nmのITO透明電極陽極を有するガラス基板を、中性洗剤、セミコクリーンフルウチ化学製、超純水、アセトン、エタノールを用いて超音波洗浄した。この基板を窒素ガスを用いて乾燥し、さらにUV/オゾン洗浄した後、蒸着装置の基板ホルダーに固定し、蒸着槽を1×10-5Paに減圧した。先ず、ITO透明電極上に、例示化合物A-15を蒸着速度0.1nm/secで、20nmの厚さに蒸着し、第1正孔注入輸送層を形成した。次いで、例示化合物A-12の化合物とルブレンを、異なる蒸着源から、蒸着速度0.2nm/secで55nmの厚さに共蒸着重量比10:1し、第2正孔注入輸送層を兼ね備えた発光層を形成した。次に、その上にトリス8-キノリノラートアルミニウムを蒸着速度0.2nm/secで50nmの厚さに蒸着し、電子注入輸送層を形成した。さらに、その上に、陰極としてマグネシウムと銀を蒸着速度0.2nm/secで200nmの厚さに共蒸着重量比10:1して陰極とし、有機電界発光素子を作製した。尚、蒸着は、蒸着槽の減圧状態を保ったまま実施した。作製した有機電界発光素子に直流電圧印加し、乾燥雰囲気下、50mA/cm2の定電流密度で連続駆動させた。初期には、6.1V、輝度5400cd/m2の黄色の発光が確認された。この素子は1000時間後でも輝度の低下が10以下であった。"